(57)【要約】  シリコーンハイドロゲル製のソフトコンタクトレンズにおいて、優れた形状安定性（寸法安定性）をもって市場に保存密封状態で提供することのできる、新規なコンタクトレンズパッケージおよびその製造方法を提供する。  ソフトコンタクトレンズ１２としてシリコーンハイドロゲルコンタクトレンズを用いると共に、リン酸を含んで構成した保存液１４とシリコーンハイドロゲルコンタクトレンズ１２とをコンタクトレンズパッケージ１０の収容領域２２内に封入して、高圧蒸気滅菌処理を行うようにした。
2011070612.tif 000002
【特許請求の範囲】
【請求項１】
ソフトコンタクトレンズと保存液を収容領域内に密封したコンタクトレンズパッケージの製造方法であって、
前記ソフトコンタクトレンズとしてシリコーンハイドロゲルコンタクトレンズを用いると共に、前記保存液をリン酸を含んで構成する一方、該リン酸を含んで構成された該保存液と共に該シリコーンハイドロゲルコンタクトレンズを前記収容領域内に封入して高圧蒸気滅菌処理を行うことを特徴とするコンタクトレンズパッケージの製造方法。
【請求項２】
前記保存液において前記リン酸の濃度が０．０１〜１．０重量％である請求項１に記載のコンタクトレンズパッケージの製造方法。
【請求項３】
前記保存液のｐＨが７．２〜８である請求項１又は２に記載のコンタクトレンズパッケージの製造方法。
【請求項４】
ソフトコンタクトレンズと保存液を収容領域内に密封したコンタクトレンズパッケージであって、
前記ソフトコンタクトレンズとしてシリコーンハイドロゲルコンタクトレンズを用いると共に、前記保存液がリン酸を含んで構成されている一方、該リン酸を含んで構成された該保存液と共に該シリコーンハイドロゲルコンタクトレンズが前記収容領域内に封入されて高圧蒸気滅菌処理されていると共にそのまま密封されていることを特徴とするコンタクトレンズパッケージ。
【請求項５】
前記保存液の液量が０．１５〜４ｍＬである請求項４に記載のコンタクトレンズパッケージ。
【請求項６】
パッケージ内に保存液と共に密封したシリコーンハイドロゲル成型品を安定化させる方法であって、
前記保存液をリン酸を含んで構成する一方、該リン酸を含んで構成された該保存液と共に該シリコーンハイドロゲル成型品を前記パッケージ内に封入して高圧蒸気滅菌処理を行うことを特徴とするシリコーンハイドロゲル成型品を安定化させる方法。
【発明の詳細な説明】
【技術分野】
【０００１】
本発明は、コンタクトレンズと保存液が密閉状態で収容されたコンタクトレンズパッケージおよびその製造方法に関する。また、コンタクトレンズ等のシリコーンハイドロゲル成型品を安定化する方法に関する。
【背景技術】
【０００２】
近年、コンタクトレンズの材料として、シリコーンハイドロゲルが提案されている。シリコーンハイドロゲルは、従来のハイドロゲルに比して酸素透過性に優れていることから、ソフトコンタクトレンズへの適用が検討されている。【０００３】
ところで、ソフトコンタクトレンズは、保存液に浸漬状態でコンタクトレンズパッケージ内に封入されて市場に出荷され、ユーザーへと供給されている。その際、コンタクトレンズパッケージがメーカーにより市場に提供されてから、ユーザーが装用する迄の期間は、数週間〜数年もの長期に及ぶ。そのような長期間に亘って、ソフトコンタクトレンズは、物性や形状を安定して保たれる必要がある。特に、製品規格を満足するというだけでなく、形状の変化はユーザーの装用感や光学特性の変化をもたらすことから、高精度に保たれる必要がある。そこで、ソフトコンタクトレンズの保存方法として、例えば、特許文献１（特表２００４−５１７１６３号公報）や特許文献２（特表２０００−５１３６６５号公報）に記載の方法等が考えられている。【０００４】
ところが、シリコーンハイドロゲルのソフトコンタクトレンズについて、本発明者が確認したところ、レンズ直径（ＤＩＡ）等の寸法精度を充分に確保することが難しいことが判った。この寸法精度の問題に対して、当初は成形精度の向上に努めたが、それでは満足できる結果を得ることが困難であった。そこで、本発明者が更に検討したところ、シリコーンハイドロゲルのソフトコンタクトレンズにおいて特有の問題であり、コンタクトレンズを製造後に密封保存した状態下で、レンズ形状（寸法）が変化してしまう事実を新たに知見した。
【先行技術文献】
【特許文献】
【０００５】
【特許文献１】特表２００４−５１７１６３号公報
【特許文献２】特表２０００−５１３６６５号公報
【発明の概要】
【発明が解決しようとする課題】
【０００６】
本発明は、上述の事情を背景として為されたものであり、シリコーンハイドロゲル製のソフトコンタクトレンズにおいて、優れた形状安定性（寸法安定性）をもって市場に保存密封状態で提供することのできる、新規なコンタクトレンズパッケージおよびその製造方法を提供することにある。【０００７】
さらに、本発明は、コンタクトレンズ等のシリコーンハイドロゲル成型品を安定化させ、優れた形状安定性を備えさせ得る新規な方法を提供することをも、目的とする。
【課題を解決するための手段】
【０００８】
以下、前述の如き課題を解決するために為された本発明の態様を記載する。なお、以下に記載の各態様において採用される構成要素は、可能な限り任意の組み合わせで採用可能である。【０００９】
すなわち、コンタクトレンズパッケージの製造方法に関する本発明の第一の態様は、ソフトコンタクトレンズと保存液を収容領域内に密封したコンタクトレンズパッケージの製造方法であって、前記ソフトコンタクトレンズとしてシリコーンハイドロゲルコンタクトレンズを用いると共に、前記保存液をリン酸を含んで構成する一方、該リン酸を含んで構成された該保存液と共に該シリコーンハイドロゲルコンタクトレンズを前記収容領域内に封入して高圧蒸気滅菌処理を行うことを、特徴とする。【００１０】
本態様に従いコンタクトレンズパッケージを製造すれば、高圧蒸気滅菌処理（オートクレーブ）後の保存期間が長期に亘る場合であっても、内部に封入されたコンタクトレンズの直径（ＤＩＡ）等の増大等を防ぎ、コンタクトレンズの形状を一定に保つことができる。その結果、シリコーンハイドロゲルコンタクトレンズにおける高圧蒸気滅菌後のコンタクトレンズの経時的形状変化や寸法変化に起因する、光学特性の変化や装用感の低下等の現象を抑えることができるのである。【００１１】
リン酸を含む保存液にシリコーンハイドロゲルコンタクトレンズを浸漬した状態で高圧蒸気滅菌処理を行うことで、その後のシリコーンハイドロゲルコンタクトレンズの形状安定性（寸法安定性）が何故良好となるのかは未だ明らかではないが、従来は高圧蒸気滅菌処理後に徐々に進行していたシリコーンハイドロゲルコンタクトレンズの形状変化（例えば、拡径）が、リン酸存在下での高圧蒸気滅菌処理によって、極めて短時間に惹起されることに起因するものと推測される。これにより、従来、高圧蒸気滅菌処理後に発生していた出荷後のコンタクトレンズの形状変化を防ぐことができ、市場に提供されたコンタクトレンズパッケージがその後ユーザーに使用されるまでに長期間が経過した場合でも、コンタクトレンズの出荷当時の形状を安定して保持することが可能となったのである。【００１２】
また、コンタクトレンズは、一般に、各ユーザーの視力や角膜形状のばらつき等に適切に合致したレンズを提供するために、レンズ直径（ＤＩＡ）の他にも、度数（パワー）やベースカーブの形状（ＢＣ）等、様々なレンズ寸法等の規格が厳密に定められている。本発明に従えば、出荷後のシリコーンハイドロゲルコンタクトレンズの形状及び寸法が長期間良好に保たれることにより、出荷後の形状変化に伴ってレンズの度数や各寸法値がコンタクトレンズの製品規格に定められた許容範囲の数値から逸脱してしまうことを防止できる。具体的には、例えば、レンズ直径（ＤＩＡ）が１４．００ｍｍのレンズ規格の場合、許容される誤差は±０．２０ｍｍのごく狭い範囲であるが、本発明方法に従い製造されたコンタクトレンズパッケージでは、保存開始後９ヶ月間が経過してもレンズ直径（ＤＩＡ）は約±０．０５ｍｍ程度しか変動しないため、充分にこの規格を満たすことができる。【００１３】
コンタクトレンズパッケージの製造方法に関する本発明の第二の態様は、前記第一の態様に係るコンタクトレンズパッケージの製造方法において、前記保存液において前記リン酸の濃度が０．０１〜１．０重量％であることを、特徴とする。【００１４】
本態様によれば、高圧蒸気滅菌処理後におけるシリコーンハイドロゲルコンタクトレンズの形状安定化作用を有効に発揮させることができる。なお、リン酸の濃度が０．０１重量％よりも低いとリン酸による高圧蒸気滅菌処理後の形状安定化が充分に達成され難い。一方、リン酸の濃度が１．０重量％よりも高いと、ユーザーがコンタクトレンズを装用する際に眼に刺激等を感じるおそれがある。【００１５】
コンタクトレンズパッケージの製造方法に関する本発明の第三の態様は、前記第一又は第二の態様に係るコンタクトレンズパッケージの製造方法において、前記保存液のｐＨが７．２〜８であることを、特徴とする。【００１６】
本態様に従う製造方法によれば、リン酸の形状安定化効果を充分に発揮させることができ、シリコーンハイドロゲルコンタクトレンズを安定的に長期間保存できる。また、高圧蒸気滅菌処理によるシリコーンハイドロゲルの劣化も抑制できることから、コンタクトレンズの強度も良好に維持できる。【００１７】
また、コンタクトレンズパッケージに関する本発明の第一の態様は、ソフトコンタクトレンズと保存液を収容領域内に密封したコンタクトレンズパッケージであって、前記ソフトコンタクトレンズとしてシリコーンハイドロゲルコンタクトレンズを用いると共に、前記保存液がリン酸を含んで構成されている一方、該リン酸を含んで構成された該保存液と共に該シリコーンハイドロゲルコンタクトレンズが前記収容領域内に封入されて高圧蒸気滅菌処理されていると共にそのまま密封されていることを、特徴とする。【００１８】
本態様によれば、出荷後における保存期間が長期に及んでも、コンタクトレンズパッケージ内のシリコーンハイドロゲルコンタクトレンズの形状を安定して保つことができる。【００１９】
コンタクトレンズパッケージに関する本発明の二の態様は、前記保存液の液量が０．１５〜４ｍＬであることを、特徴とする。【００２０】
本態様によれば、収容領域内に充分な保存液の液量が確保されていることにより、リン酸による形状安定化効果を有効に発揮させることができる。【００２１】
また、シリコーンハイドロゲル成型品を安定化させる方法に関する本発明の第一の態様は、パッケージ内に保存液と共に密封したシリコーンハイドロゲル成型品を安定化させる方法であって、前記保存液をリン酸を含んで構成する一方、該リン酸を含んで構成された該保存液と共に該シリコーンハイドロゲル成型品を前記パッケージ内に封入して高圧蒸気滅菌処理を行うことを、特徴とする。【００２２】
本態様によれば、シリコーンハイドロゲルからなる成型品を長期間安定的に保存することが可能である。即ち、シリコーンハイドロゲル成型品の寸法変化や形状変化を防ぐことができると共に、強度の低下等も抑制できる。
【発明の効果】
【００２３】
コンタクトレンズパッケージの製造方法に関する本発明によれば、シリコーンハイドロゲルコンタクトレンズをリン酸を含む保存液に浸漬した状態で高圧蒸気滅菌処理を行うことにより、高圧蒸気滅菌処理後におけるシリコーンハイドロゲルコンタクトレンズの形状やレンズ寸法の変化を防ぐことができる。その結果、出荷後、コンタクトレンズがユーザーに使用されるまでに長時間が経過していても、コンタクトレンズが出荷当時の形状を安定して保持することができ、良好な装用性や視認性を発揮できるのである。【００２４】
また、コンタクトレンズパッケージに関する本発明によれば、コンタクトパッケージ内のコンタクトレンズの形状が長期間に亘って一定に保つことができ、ユーザーに初期の形状が高度に維持されたコンタクトレンズを提供することが可能である。【００２５】
さらに、シリコーンハイドロゲル成型品を安定化させる方法に関する本発明によれば、パッケージ内に収容されたシリコーンハイドロゲル成型品を安定的に保存できる。
【図面の簡単な説明】
【００２６】
【図１】コンタクトレンズパッケージの製造方法に関する本発明の一実施形態に従って製造されたコンタクトレンズパッケージの一具体例を示す説明図。
【図２】コンタクトレンズパッケージの製造方法に関する本発明の一実施形態の比較例の保存結果を示すグラフ。
【図３】コンタクトレンズパッケージの製造方法に関する本発明の一実施形態の実施例の保存結果を示すグラフ。
【図４】コンタクトレンズパッケージの製造方法に関する本発明の一実施形態の別の比較例の保存結果を示すグラフ。
【図５】コンタクトレンズパッケージの製造方法に関する本発明の一実施形態における高圧蒸気滅菌処理の影響を示したグラフ。
【発明を実施するための形態】
【００２７】
以下に、コンタクトレンズパッケージとその製造方法、及び、シリコーンハイドロゲル成型品を安定化する方法に関する本発明を更に具体的に明らかにするために、これらの発明の一実施形態について、説明する。
【００２８】
先ず、図１には、コンタクトレンズパッケージの製造方法に関する本発明の一実施形態に従って製造されるコンタクトレンズパッケージ１０の一例が示されている。即ち、本実施形態では、パッケージ本体１１にコンタクトレンズ１２と保存液１４を収容して、このパッケージ本体１１をパッケージ蓋体１５で密封封止した後、これに高圧蒸気滅菌処理を施すことによって、コンタクトレンズパッケージ１０が製造されて、市場に出荷されるようになっている。
【００２９】
より詳細には、本実施形態におけるコンタクトレンズ１２は、含水性のソフトコンタクトレンズであって、シリコーンハイドロゲルからなるシリコーンハイドロゲルコンタクトレンズである。
【００３０】
なお、このコンタクトレンズ１２の具体的な材質としては、公知のシリコーンハイドロゲルが何れも採用され得、特に限定されるものではない。具体的には、例えば、親水性モノマーと共重合されたシリコーンモノマーを含むポリマー等が採用され得る。また、このようなシリコーンハイドロゲルを作製するための材料としては、アクアフィルコンＡ（ａｃｑｕａｆｉｌｃｏｎ  Ａ），アスモフィルコンＡ（ａｓｍｏｆｉｌｃｏｎ  Ａ），バラフィルコンＡ（ｂａｌａｆｉｌｃｏｎ  Ａ），コムフィルコンＡ（ｃｏｍｆｉｌｃｏｎ  Ａ），エンフィルコンＡ（ｅｎｆｉｌｃｏｎ  Ａ），ガリフィルコンＡ（ｇａｌｙｆｉｌｃｏｎ  Ａ），レネフィルコンＡ（ｌｅｎｅｆｉｌｃｏｎ  Ａ），ロトラフィルコンＡ（ｌｏｔｏｒａｆｉｌｃｏ  Ａ），ロトラフィルコンＢ（ｌｏｔｏｒａｆｉｌｃｏ  Ｂ），セノフィルコンＡ（ｓｅｎｏｆｉｌｃｏｎ  Ａ）等が挙げられる。
【００３１】
シリコーンハイドロゲルに含まれ得る代表的なシリコーンモノマーとしては、公知ものが特に限定されることなく採用され得るが、具体的な例としては、例えば３−メタアクリルオキシプロピルトリス（トリメチルシロキシ）シラン（ＴＲＩＳ）、モノメタアクリルオキシプロピル末端ポリジメチルシロキサン（ｍＰＤＭＳ）、ポリジメチルシロキサン、３−メタアクリルオキシプロピル−ビス（トリメチルシロキシ）メチルシラン、メタクリルオキシプロピルペンタメチルジシロキサン等が挙げられる。
【００３２】
シリコーンハイドロゲルに含まれ得る親水性モノマーは、公知ものが特に限定されることなく採用され得るが、具体的な例としては、例えばメタアクリル酸、アクリル酸等の不飽和カルボン酸、２−ヒドキシエチルメタアクリレート、２−ヒドキシエチルアクリレート等のアクリル置換されたアルコール、Ｎ−ビニルピロリドン等のビニルラクタム、メタアクリルアミドとＮ，Ｎ−ジメチルアクリルアミド等のアクリルアミド等が挙げられる。
【００３３】
また、このようなシリコーンハイドロゲルを用いてコンタクトレンズ１２を製造する際には、後述するように、リン酸を含む保存液１４中での高圧蒸気滅菌処理に伴って起きる寸法及び形状の変化分を見越した設計が為されていることが望ましい。これにより、高圧蒸気滅菌処理後の出荷時点におけるコンタクトレンズ１２のレンズ直径（ＤＩＡ）等の各寸法値が最適な状態とされて、その出荷時の状態を維持したコンタクトレンズ１２をユーザーに提供することができる。
【００３４】
コンタクトレンズ１２を収容するコンタクトレンズパッケージ１０としては、公知のコンタクトレンズパッケージが何れも採用可能である。コンタクトレンズパッケージ１０は、例えば図１に示されているように、略半球殻形状の収容凹部２０を備えた合成樹脂製のパッケージ本体１１に対して、フィルム状のパッケージ蓋体１５が重ね合わされて収容凹部２０を覆蓋した構造とされる。パッケージ本体１１の収容凹部２０によって収容領域２２が形成されており、この収容領域２２にコンタクトレンズ１２が収容されると共に、保存液１４が注入されて、コンタクトレンズ１２が保存液１４への浸漬状態で保存されるようになっている。
【００３５】
そして、コンタクトレンズ１２を収容した収容領域２２に所定量の保存液１４を保留させた状態で、パッケージ蓋体１５を重ねて、収容領域２２の開口周縁部において、パッケージ蓋体１５をパッケージ本体１１に対して接着や溶着等で剥離可能に固着する。これにより、収容領域２２を密封して、そこにコンタクトレンズ１２と保存液１４を封止する。好適には、図１に示されているように、パッケージ本体１１において、収容凹部２０の開口周縁部からフランジ状に外方に広がるプレート形状の把持板部２６が一体形成される。そして、この把持板部２６まで覆うように被せられたパッケージ蓋体１５の端縁部がパッケージ本体１１の把持板部２６と非接着とされることで摘み部２８が形成される。これにより、ユーザーが摘み部２８を始点としてパッケージ蓋体１５をパッケージ本体１１から剥離して、コンタクトレンズパッケージ１０を容易に開封できるようになっている。
【００３６】
なお、採用するパッケージ本体１１は、収容するコンタクトレンズ１２の大きさや形状および保存液１４の量等に応じて、適当な形状および材質のものが採用される。また、採用するパッケージ蓋体１５としても、パッケージ本体１１の材質や固着手段等に応じて、適当な構造および材質のものが採用される。具体的には、パッケージ本体１１としてポリプロピレン等の合成樹脂材料からなるものが好適に採用されると共に、パッケージ蓋体１５としてアルミニウムとポリプロピレン等からなる積層フィルムからなるものが好適に採用される。なお、パッケージ本体１１およびパッケージ蓋体１５は、何れも、後述する高圧蒸気滅菌処理に耐え得るものが、その条件に応じて採用される。
【００３７】
そして、本実施形態では、保存液１４がリン酸を含んで構成される。具体的には、保存液１４は、溶媒としての精製水に対して、好ましくは０．０１〜１．０重量％、さらに好ましくは０．２〜０．４重量％のリン酸が含まれていることが望ましい。蓋し、リン酸の濃度が０．０１重量％以下では、目的とする高圧蒸気滅菌処理後の形状安定性が充分に発揮できず、また、１．０重量％以上では、コンタクトレンズを装用した際にユーザーの眼への影響が問題となるおそれがある。そして、このように保存液１４にリン酸が含まれることにより、後述する高圧蒸気滅菌処理後において、コンタクトレンズ１２の形状変化や寸法変化を防ぎ、コンタクトレンズ１２の安定性を向上させることができるのである。
【００３８】
なお、リン酸は、より具体的には、リン酸、リン酸二水素ナトリウム、リン酸二水素ナトリウム・２水和物、リン酸水素ナトリウム、リン酸水素二ナトリウム・１２水和物、リン酸三ナトリウム、リン酸三ナトリウム・１２水和物、ピロリン酸四ナトリウム、ピロリン酸四ナトリウム・１０水和物、ピロリン酸二水素二ナトリウム、リン酸二カリウム・３水和物、リン酸二水素カリウム、リン酸二カリウム、リン酸三カリウム、ピロリン酸カリウム、リン酸一カルシウム・水和物、リン酸二カルシウム・２水和物等の形態で保存液１４に添加することができる。なお、上述の望ましいリン酸濃度の数値は、これらの物質の水和水の重量を除いた重量％濃度を示したものである。即ち、本実施形態における保存液１４に含まれる好ましいリン酸の濃度の計算方法としては、保存液１４に配合されるこれらの物質の重量のうち、各物質中に含まれる正味の化合物濃度が好ましくは０．０１〜１．０重量％、さらに好ましくは０．２〜０．４重量％とされる。
【００３９】
なお、保存液１４の溶媒としての水は、純水の他、精製水や蒸留水、濾過水等も採用可能である。
【００４０】
また、保存液１４にリン酸の他に添加される物質としては、リン酸の高圧蒸気滅菌処理後の形状安定化効果を損なわない限りにおいて、公知のコンタクトレンズ保存液に用いられる組成配合が任意に採用され得る。具体的には、キレート剤、等張化剤、ｐＨ調整剤、緩衝剤、界面活性剤、増粘剤、防腐剤（保存剤）、湿潤剤等が任意に保存液１４に配合され得る。これらの各添加剤は各１種類の物質のみを採用してもよいし、２種以上を組み合わせて採用してもよい。
【００４１】
なお、本発明において必須とされるリン酸、及びリン酸を含む物質は、本発明が目的とする高圧蒸気滅菌処理後の形状安定化作用の他に、例えばｐＨ調整剤や緩衝剤等としても作用し得る。それ故、保存液１４のｐＨ調整剤や緩衝剤等をリン酸及びリン酸を含む物質だけで構成してもよいし、その他のｐＨ調整剤や緩衝剤等を組み合わせて加えてもよい。
【００４２】
キレート剤としては、例えばエチレンジアミン四酢酸（ＥＤＴＡ）及びその水和物、エチレンジアミン四酢酸・２ナトリウム（ＥＤＴＡ・２Ｎａ）及びその水和物、エチレンジアミン四酢酸・３ナトリウム（ＥＤＴＡ・３Ｎａ）及びその水和物、エチレンジアミン四酢酸・４ナトリウム（ＥＤＴＡ・４Ｎａ）及びその水和物、フィチン酸、クエン酸等が挙げられる。
【００４３】
等張化剤としては、例えばグリセリン、プロピレングリコール、塩化ナトリウム、塩化カリウム、ソルビトール、マンニトール等が挙げられる。
【００４４】
ｐＨ調整剤としては、例えば塩酸、クエン酸、酢酸、水酸化ナトリウム、水酸化カリウム、炭酸ナトリウム、炭酸水素ナトリウム等が挙げられる。
【００４５】
緩衝剤としては、例えばホウ酸、ホウ砂及びホウ酸塩緩衝剤、炭酸塩緩衝剤、酢酸、クエン酸、ε−アミノカプロン酸、２−アミノ−２−メチル−１，３−プロパン（ＡＭＰ）緩衝剤、トリス（ヒドロキシメチル）アミノメタン（Ｔｒｉｓ）緩衝液、ビス（２−ヒドロキシエチル）イミノトリス（ヒドロキシメチル）メタン（Ｂｉｓ−Ｔｒｉｓ）等が挙げられる。
【００４６】
界面活性剤としては、例えばポリグリセリン脂肪酸エステル、ポリオキシエチレンアルキルエーテル、ポリオキシエチレン・ポリオキシプロピレンブロックコポリマー、ポリオキシエチレン・ポリオキシプロピレンエチレンジアミン、ポリオキシエチレンソルビタン脂肪酸エステル、ポリオキシエチレンアルキルフェニルエーテルホルムアルデヒド縮合物、ポリオキシエチレン硬化ヒマシ油、ポリオキシエチレンアルキルフェニルエーテル、ポリオキシエチレングリセリン脂肪酸エステル、ポリオキシエチレンソルビット脂肪酸エステル、ポリオキシエチレンヒマシ油、ポリオキシエチレンステロール、ポリオキシエチレン水素添加ステロール、ポリオキシエチレン脂肪酸エステル、ポリオキシエチレン・ポリオキシプロピレンアルキルエーテル、ポリオキシエチレンラノリンアルコール、ポリオキシエチレンアルキルアミン、ポリオキシエチレンアルキルアミド、ポリオキシエチレンアルキルエーテルリン酸、ポリソルベート等が挙げられる。
【００４７】
増粘剤としては、例えばポリビニルアルコール、ポリビニルピロリドン、ポリエチレングリコール、ポリプロピレングリコール、ポリアクリルアミド等や、ヒドロキシプロピルメチルセルロース、ヒドロキシプロピルセルロース等のセルロース誘導体や、スターチ誘導体、合成有機高分子化合物等が挙げられる。
【００４８】
防腐剤（保存剤）としては、例えばソルビン酸、ソルビン酸カリウム、塩化ベンザルコニウム、塩化ベンゼトニウム、パラオキシ安息香酸メチル、パラオキシ安息香酸プロピル、クロロブタノール等が挙げられる。
【００４９】
湿潤剤としては、例えばグリセリン、ポリエチレングリコール、プロピレングリコール、ポリビニルアルコール、ポリビニルピロリドン、カチオンセルロースポリマー、ヒドロキシプロピルメチルセルロース、ヒドロキシエチルセルロース、メチルセルロース等が挙げられる。
【００５０】
保存液１４のｐＨは、好ましくは６．０〜８．０の範囲内に調整され、更に好ましくは、ｐＨは７．２〜８．０の範囲に調整される。ｐＨがこのような好適な範囲であれば、高圧蒸気滅菌処理によるシリコーンハイドロゲルの劣化を防ぎ、コンタクトレンズの強度を充分に維持することができる。一方、ｐＨが６．０を下回る、又は、８．０を上回ると、コンタクトレンズ１２使用時においてユーザーの眼への影響等が懸念されるほか、コンタクトレンズ１２等の物性等への影響も懸念される。なお、保存液１４のｐＨは、リン酸及びその他の緩衝剤の作用により、後述する高圧蒸気滅菌処理後においてもこのような好適な範囲に保たれることが望ましい。これにより、リン酸存在下での高圧蒸気滅菌処理後におけるコンタクトレンズ１２の形状安定化作用が有効に発揮される。
【００５１】
保存液１４の浸透圧は、１７５〜４５５ｍＯｓｍの範囲内に調整されており、対生理食塩水浸透圧比では約０．６０〜１．５５に調整されていることが望ましい。浸透圧がこのような範囲を超えると、ユーザーの眼に刺激等の影響が生じたり、コンタクトレンズ１２等の変形等の不具合が生じるおそれがある。
【００５２】
保存液１４は、コンタクトレンズパッケージ１０の収容領域２２内に０．１５〜４ｍＬが封入されることが望ましい。これにより、後述する高圧蒸気滅菌処理及びその後の保存期間において、リン酸による安定化効果を有効に発揮させることができる。
【００５３】
コンタクトレンズパッケージ１０の製造は、次のような工程で行われる。先ず、図１に示されるように、所定量の保存液１４とコンタクトレンズ１２がパッケージ本体１１の収容領域２２に収容される。そして、収容領域２２の開口部に対してパッケージ蓋体１５が封止されることにより、パッケージ本体１１が密封されて、コンタクトレンズパッケージ１０が作製される。即ち、コンタクトレンズ１２はリン酸を含む保存液１４に浸漬された状態でコンタクトレンズパッケージ１０の収容領域２２に封入される。
【００５４】
さらに、コンタクトレンズパッケージ１０に対して、高圧蒸気滅菌処理が施される。高圧蒸気滅菌処理の具体的な条件は、コンタクトレンズパッケージ１０を充分に無菌化でき、且つ、コンタクトレンズパッケージ１０やコンタクトレンズ１２、保存液１４等の物性やリン酸の形状安定化効果に望ましくない影響を与えない範囲であれば、特に限定されるものではないが、好ましくは、１１５〜１３０℃、２．０〜２．８気圧で１５〜６０分とされる。
【００５５】
そして、本実施形態では、高圧蒸気滅菌処理時において、シリコーンハイドロゲルからなるコンタクトレンズ１２が浸漬された保存液１４にリン酸が含まれていることにより、高圧蒸気滅菌処理後におけるコンタクトレンズ１２の形状変化を抑制することができる。このような効果が何故現れるのかは未だ明らかではないが、一つの推測としては、通常、時間経過と共に大きく進行するシリコーンハイドロゲルからなるコンタクトレンズ１２の形状変化（拡径等）が、このリン酸存在下での高圧蒸気滅菌処理によって短時間で一気に進行し、その結果、高圧蒸気滅菌処理後は形状変化がそれ以上進行しなくなるのではないかと考えられる。
【００５６】
なお、このようなリン酸存在下での高圧蒸気滅菌処理では、略一定幅のレンズ直径（ＤＩＡ）の増大など、コンタクトレンズ１２に略一定の形状変化が引き起こされることが分かっている。そのため、コンタクトレンズ１２の設計にあたっては、リン酸存在下での高圧蒸気滅菌処理による拡径等の形状変化を予め見越しておくことが望ましい。高圧蒸気滅菌処理による形状変化が完了した状態を想定して各寸法を設計しておくことにより、高圧蒸気滅菌処理後に所期の寸法のコンタクトレンズ１２が完成して出荷されることとなる。そして、本実施形態に従えば、出荷後においてもコンタクトレンズ１２がこの長期間出荷当時の形状を極めてよく保持した状態に維持されるのである。
【００５７】
高圧蒸気滅菌処理が終了すると、完成したコンタクトレンズパッケージ１０は密封状態を保って市場に向けて出荷され、販売店等を介してユーザーに提供されることとなる。
【００５８】
ここにおいて、本実施形態では、コンタクトレンズパッケージ１０に封入されたコンタクトレンズ１２が、リン酸を含む保存液１４に浸漬されて高圧蒸気滅菌処理されていることにより、ユーザーによって使用されるまで、長期に亘ってコンタクトレンズ１２の形状変化を抑えることができ、出荷当時の形状を良好に維持できる。なお、コンタクトレンズパッケージ１０が製造されてからユーザーへと提供されて実際に使用されるまでには、場合によっては数ヶ月から数年以上が経過する場合もある。しかし、本実施形態に従えば、保存期間が数ヶ月から数年以上に及ぶ場合であっても、コンタクトレンズ１２の形状変化や寸法変化を抑えることができ、出荷当時の形状を維持できることから、ユーザーはコンタクトレンズ１２を製造者らが意図した設計に基づく良好な状態で装用することができるのである。
【００５９】
すなわち、従来の技術により製造されたコンタクトレンズパッケージでは、シリコーンハイドロゲルからなるソフトコンタクトレンズであるコンタクトレンズが製造後に形状変化を起こすことにより、レンズの寸法精度を充分に確保することが難しいことが本発明者らの研究によって判明している。より具体的には、例えば、製造後の時間経過に伴ってレンズ直径（ＤＩＡ）が徐々に増大する（拡径する）ことが解明されており、このようなＤＩＡの増大は、装用感の低下等の問題を引き起こすおそれがあることが分かっている。
【００６０】
しかし、本実施形態に従い製造されたコンタクトレンズパッケージ１０では、コンタクトレンズ１２の形状変化を長期間有効に抑えることが可能であり、ＤＩＡ等の製造規格を充分に維持した状態でコンタクトレンズ１２を保存できるのである。具体的には、例えば、保存開始後１５ヶ月間が経過してもＤＩＡの変動幅を約±０．０５ｍｍのみに抑えることができる。そして、このようにレンズの形状変化（寸法変化）を有効に抑えられる結果、コンタクトレンズ１２のＤＩＡ増大に伴う装用感の低下や、度数（パワー）のずれによる視力調整能力の低下等を防止することができるのである。
【００６１】
しかも、このような形状安定化効果が、リン酸という人体にとって極めて安全性の高い物質によってもたらされていることから、コンタクトレンズ１２の使用時における眼への影響も防がれている。
【００６２】
また、上述の如き方法に従えば、シリコーンハイドロゲルからなるコンタクトレンズ１２以外にも、シリコーンハイドロゲルからなるその他の成型品、又は、シリコーンハイドロゲルを含んで構成された成型品等の形状等を安定化させることもできる。即ち、シリコーンハイドロゲル成型品を安定化させる方法に関する本発明の一実施形態としては、上述のコンタクトレンズパッケージの製造方法に関する本発明の実施形態におけるコンタクトレンズ１２に換えて、シリコーンハイドロゲル成型品として、例えばシリコーンハイドロゲルを用いて製造された眼内レンズ、人工軟骨、カテーテル等を、上述の実施形態と同様のリン酸を含む保存液１４中に浸漬させて、図示しないパッケージ内に密封封入し、上述の実施形態と同様の条件で高圧蒸気滅菌処理を施すことで、シリコーンハイドロゲルを安定化させることができる。即ち、本実施形態に従えば、パッケージに封入されたシリコーンハイドロゲルにおける形状変化や寸法変化、強度の劣化等を長期間防止できるため、シリコーンハイドロゲル成型品を安定して保管することができるのである。なお、保存液１４の具体的な組成は、リン酸の安定化作用を損なわない限りにおいて特に限定されるものではなく、安定化させる対象の成型品の物性や使用用途等に合わせて、適宜変更され得る。
【００６３】
以上、本発明の好適な実施態様を具体的に例示しつつ、本発明について詳述してきたが、これはあくまでも例示であって、本発明は、上述の具体的な記載によって、何等、限定的に解釈されるものではない。
【実施例】
【００６４】
以下に、コンタクトレンズパッケージの製造方法及びコンタクトレンズパッケージに関する本発明について、その技術的意義を一層明確にするため行った試験結果を示す。【００６５】
先ず、リン酸を含む保存液と、リン酸を含まない保存液とを用いて、シリコーンハイドロゲル製のソフトコンタクトレンズ、及び、ハイドロゲル製のコンタクトレンズの保存試験を行った結果を以下に示す。【００６６】
本試験では、条件を異ならせたＡ群、Ｂ群、Ｃ群の３つのグループについて試験を行った。即ち、リン酸を含まない保存液Ａとシリコーンハイドロゲル製のコンタクトレンズを用いたＡ群（比較例１）と、リン酸を含む保存液Ｂとシリコーンハイドロゲル製のコンタクトレンズを用いたＢ群（実施例１）と、リン酸を含まない保存液Ａとハイドロゲル製のコンタクトレンズとを用いたＣ群（比較例２）である。また、Ａ群、Ｂ群、Ｃ群のそれぞれで、度数を異ならせた２以上の規格のレンズを用意し、各規格でそれぞれ６枚ずつ、又は、１５枚ずつを試験した。Ａ群、Ｂ群、Ｃ群それぞれのコンタクトレンズの詳細と、使用した保存液とを併せて以下の表１に示す。なお、表１のレンズ規格におけるＢＣはベースカーブ、Ｐは度数（パワー）、ＤＩＡはレンズ直径を示す。また、ＢＣ、ＤＩＡの単位はｍｍであり、Ｐの単位はディオプタ（Ｄ）である。【００６７】
【表１】
2011070612.tif 000003
【００６８】
使用した保存液の詳細は、以下の表２に示すとおりである。即ち、使用した保存液は、リン酸を含まない保存液Ａと、リン酸を含む保存液Ｂの２種類であって、保存液Ｂにおいては、リン酸水素二ナトリウム・１２水和物が０．６重量％と、リン酸二水素ナトリウム・２水和物０．０４重量％が配合されている。その結果、水和水の重量を除くと、保存液Ｂには合計で０．２７重量％のリン酸成分が含まれている。【００６９】
【表２】
2011070612.tif 000004
【００７０】
上記のコンタクトレンズ及び保存液を用いて、以下の手順で保存試験を行った。先ず、ドライ状態の各コンタクトレンズを必要枚数用意して、各保存液に１２時間以上浸し、水和させた。次に、各コンタクトレンズを４ｍＬの保存液と共にバイアル瓶に封入した後、高圧蒸気滅菌器（三洋電機株式会社製、ＭＬＳ−３０２０）にて１２０℃、２０分間の高圧蒸気滅菌処理を施した。この高圧蒸気滅菌処理後のバイアル瓶を、Ａ群及びＢ群は４５℃、Ｃ群は４０℃にて、それぞれ９ヶ月〜２４ヶ月保存した。【００７１】
そして、高圧蒸気滅菌処理後の各時点において、コンタクトレンズと保存液を２０℃に状態調節し、倍率を１０倍とした投影機（株式会社ニコン製、Ｖ１２Ａ）を用いてコンタクトレンズの直径を測定した。なお、この直径の測定方法は「ISO18369-3(2006):Ophthalmic optics-Contact lenses Part 3:Measurement methods, 4
Methods of measurement for contact lens, 4.3 Diameters and widths 」に記載の方法に基づく一般的な測定方法である。【００７２】
上記の方法により測定されたＡ群、Ｂ群、Ｃ群それぞれにおけるレンズ直径の値を、以下の表３〜５に示す。また、高圧蒸気滅菌処理後の初期値からの変化の様子を図２〜４のグラフに示す。なお、各表及びグラフの数値は、各レンズ度数（Ｐ）ごとの６枚又は１５枚の平均値である。【００７３】
【表３】
2011070612.tif 000005
【００７４】
【表４】
2011070612.tif 000006
【００７５】
【表５】
2011070612.tif 000007
【００７６】
図２及び表３に示す結果からも明らかなように、リン酸を含まない保存液Ａを用いたＡ群（比較例１）では、保存期間中、時間の経過と共にレンズ直径が増大している。このようなレンズの拡径は、度数（Ｐ）がプラス（＋７．００Ｄ）、マイナス（−３．００Ｄ）何れの規格のレンズでも同様に見られ、高圧蒸気滅菌処理から１５ヶ月後には、それぞれ約０．１２ｍｍずつレンズ直径が大きくなっている。【００７７】
一方、図３及び表４に示す結果からも明らかなように、リン酸を含む保存液Ｂを用いたＢ群（実施例１）では、高圧蒸気滅菌処理後、９ヶ月が経過してもレンズ直径の増大はほとんど見られない。このような形状安定性は、度数（Ｐ）がプラス（＋６．００Ｄ）、マイナス（−３．００Ｄ，−８．００Ｄ）何れのレンズでも同様に現れており、高圧蒸気滅菌処理から９ヶ月間で、何れも最大０．０４ｍｍ程度しかレンズ直径が変動していない。【００７８】
なお、参考として図４及び表５に示した結果からも明らかなように、ハイドロゲルコンタクトレンズを用いたＣ群（比較例２）では、リン酸を含まない保存液Ａであっても、保存期間中のレンズ直径の増大はほとんど発生しない。これは、ハイドロゲルで構成されたソフトコンタクトレンズは元々シリコーンハイドロゲルソフトコンタクトレンズよりも安定性が高いためである。この結果をシリコーンハイドロゲルコンタクトレンズを用いたＡ群の結果と比較すれば、長期保存におけるレンズの拡径等の形状変化の問題が、シリコーンハイドロゲルに特有の現象であることが容易に理解できる。【００７９】
以上、これらＡ群、Ｂ群、Ｃ群の結果の比較すれば、通常のハイドロゲルソフトコンタクトレンズよりも安定性の低いシリコーンハイドロゲルソフトコンタクトレンズで問題となる、レンズ直径（ＤＩＡ）の増大等の形状変化という特有の現象を、本実施形態に従いリン酸を含む保存液を用いて高圧蒸気滅菌処理を行うことによって、有効に抑制できることがわかる。【００８０】
なお、コンタクトレンズの製品規格においては、レンズ直径（ＤＩＡ）についての基準値（本実施例では何れも１４．００ｍｍ）からの誤差の許容範囲は±０．２０ｍｍのみとされている。リン酸を含まない保存液Ａを用いたＡ群では、１５ヶ月間で初期値から最大０．１２ｍｍもの増加が生じており、長期の保存において製品規格を維持することが難しいことが分かる。一方、リン酸を含む保存液Ｂを用いたＢ群では、初期値からの変動幅は最大でも±０．０４ｍｍ程度に止まっており、製品規格を高い水準で満たし得ることが分かる。【００８１】
なお、上述の試験では従来の寸法設計に基づくコンタクトレンズを使用したが、このような製品規格との適合にあたっては、リン酸を含む保存液中での高圧蒸気滅菌処理時において発生する形状変化及び寸法変化を、レンズ設計時に予め見越しておくことが望ましい。このように、高圧蒸気滅菌処理が完了した状態においてコンタクトレンズが最適の形状（寸法）となるよう設計しておくことにより、レンズの形状を最適な状態で出荷し、その後長期間に亘って初期の形状でコンタクトレンズを維持できるからである。【００８２】
次に、参考として、このようなリン酸を含む保存液中での高圧蒸気滅菌処理時における形状変化（寸法変化）について調べた試験結果を示す。【００８３】
本試験では、高圧蒸気滅菌処理前後でのレンズ直径（ＤＩＡ）の変化を調べた。なお、コンタクトレンズは、上記Ｂ群で用いた表１に示すレンズのうち、度数（Ｐ）が−３．００Ｄ及び−８．００Ｄの２種の規格のレンズを、各５枚ずつ使用した。使用した保存液Ｂの組成は上述の試験で用いた表２に示すものと同じである。【００８４】
これら計１０枚のコンタクトレンズについて、先の保存試験と同様の方法で、高圧蒸気滅菌処理前と、高圧蒸気滅菌処理後のレンズの直径を測定した。【００８５】
レンズ直径の測定結果を、以下の表６及び図５（ａ），（ｂ）のグラフに示す。また、使用した２種のコンタクトレンズのレンズ直径（ＤＩＡ）の製品規格上の基準値は、上記表２にも示したように、度数が−３．００Ｄ，−８．００Ｄの何れの度数のレンズでも１４．００ｍｍとなっている。【００８６】
【表６】
2011070612.tif 000008
【００８７】
表６及び図５に示す結果からも明らかなように、度数が−３．００Ｄ，−８．００Ｄの両規格のどのコンタクトレンズでも、略一様に約０．１８ｍｍ程度レンズ直径が増大していることがわかる。【００８８】
このように、本実施形態に従いリン酸を含む保存液と共に密封した状態でシリコーンハイドロゲルソフトコンタクトレンズに対して高圧蒸気滅菌処理を行うことにより、コンタクトレンズに略一定の形状変化が短時間のうちに引き起こされる。そして、上述した保存試験で明らかとなったように、本実施形態に従えば、高圧蒸気滅菌処理後には、高圧蒸気滅菌処理直後のレンズ形状が、数ヶ月以上の長期に亘って良好に保持されるのである。【００８９】
また、高圧蒸気滅菌処理前の時点で、各レンズの直径はわずかに誤差を生じているが、そのばらつきの幅は０．０５〜０．０７ｍｍ程度であり、比較的小さい。なお、このような高圧蒸気滅菌処理前の時点におけるばらつきは、コンタクトレンズの成型時に発生する微細な寸法差が一因であると考えられる。一方、先述のリン酸を含まない保存液を用いて行った保存試験（Ａ群）の結果によれば、１５ヶ月間で発生するレンズ直径の変化は、約０．１２ｍｍに及ぶ。即ち、本試験結果によれば、出荷後に発生するシリコーンハイドロゲルコンタクトレンズの寸法変化という問題は、コンタクトレンズの成型時等において生じる寸法のばらつきよりも更に大きな影響を及ぼしていることがわかる。そして、本実施形態に従えば、リン酸を含む保存液を用いて高圧蒸気滅菌処理を行うことにより、このような長期保存時におけるコンタクトレンズの寸法変化という大きな課題を、極めて有効に解決しできるのである。【００９０】
さらに、このような本実施形態に従うリン酸を含む保存液を用いた高圧蒸気滅菌処理後における、シリコーンハイドロゲルソフトコンタクトレンズの強度を確認するため、強度測定試験を行った。【００９１】
すなわち、本試験では、上述の保存試験と同様に、表２に示すリン酸を含まない保存液Ａと、リン酸を含む保存液Ｂとを用いてシリコーンハイドロゲルソフトコンタクトレンズにそれぞれ高圧蒸気滅菌処理を実施した。また、使用したシリコーンハイドロゲルコンタクトレンズは、表１に示したＡｓｍｏｆｉｌｃｏｎＡであり、保存液Ａ，Ｂについて各２０枚を用いた。なお、高圧蒸気滅菌処理の条件は上述の各試験と同様である。なお、保存液ＡのｐＨは７．０とし、保存液ＢのｐＨは７．５とした。【００９２】
そして、高圧蒸気滅菌処理後の各コンタクトレンズのヤング率を測定し、強度を確認した。測定方法は、ＪＩＳ  Ｋ７１１３−１９９５及びＪＩＳ  Ｋ７１２７−１９９９（第３部）に従う一般的な測定方法である。具体的には、先ず、高圧蒸気滅菌処理後の各コンタクトレンズから、上記のＪＩＳ規格を参考にダンベル形状の試験片を作製した。これを、上述の各試験におけるレンズ直径測定時と同様に恒温水槽を用いて状態調節し、２０℃の生理食塩水中で、万能材料試験機（インストロンジャパンカンパニイリミテッド製、４３０１）にて試験片を引っ張り、ヤング率を測定した。【００９３】
その結果、リン酸を含まないｐＨ７．０の保存液Ａを用いた場合のヤング率は、１．０５ＭＰａであった（Ｓ．Ｄ．＝０．１７，ｎ＝１５）。一方、リン酸を含むｐＨ７．５の保存液Ｂを用いた場合のヤング率は、１．０２ＭＰａであった（Ｓ．Ｄ．＝０．０９，ｎ＝１８）。【００９４】
従って、本実施形態に従いｐＨ７．５とした保存液を用いても、シリコーンハイドロゲルの劣化によるヤング率の増大は生じていないことがわかる。よって、本実施形態によれば、ｐＨが７．２以上の比較的高い値であっても、高圧蒸気滅菌処理後もヤング率は増大せず、シリコーンハイドロゲルの物性が良好に保たれることがわかる。このように、本実施形態に従えば、シリコーンハイドロゲルの寸法変化を防ぐと共に、強度の低下等の物性の劣化も良好に抑制でき、シリコーンハイドロゲルからなるコンタクトレンズを安定的に保存することが可能である。
【符号の説明】
【００９５】
１０：コンタクトレンズパッケージ、１１：パッケージ本体、１２：コンタクトレンズ、１４：保存液、２２：収容領域
【図１】
2011070612.tif 000009
【図２】
2011070612.tif 000010
【図３】
2011070612.tif 000011
【図４】
2011070612.tif 000012
【図５】
2011070612.tif 000013
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
ソフトコンタクトレンズと保存液を収容領域内に密封したコンタクトレンズパッケージの製造方法であって、
前記ソフトコンタクトレンズとしてシリコーンハイドロゲルコンタクトレンズを用いると共に、該シリコーンハイドロゲルコンタクトレンズの直径を、リン酸存在下での高圧蒸気滅菌処理による拡径変化を予め見越して設計し、前記保存液をリン酸を含んで構成する一方、該リン酸を含んで構成された該保存液と共に該シリコーンハイドロゲルコンタクトレンズを前記収容領域内に封入して高圧蒸気滅菌処理を行うと共に、該高圧蒸気滅菌処理により該シリコーンハイドロゲルコンタクトレンズの直径を所期の値に増大させることを特徴とするコンタクトレンズパッケージの製造方法。
【請求項２】
前記保存液において前記リン酸の濃度が０．０１〜１．０重量％である請求項１に記載のコンタクトレンズパッケージの製造方法。
【請求項３】
前記保存液のｐＨが７．２〜８である請求項１又は２に記載のコンタクトレンズパッケージの製造方法。
【請求項４】
ソフトコンタクトレンズと保存液を収容領域内に密封したコンタクトレンズパッケージであって、
前記ソフトコンタクトレンズとしてシリコーンハイドロゲルコンタクトレンズを用いると共に、該シリコーンハイドロゲルコンタクトレンズの直径が、リン酸存在下での高圧蒸気滅菌処理による拡径変化を予め見越して設計されており、前記保存液がリン酸を含んで構成されている一方、該リン酸を含んで構成された該保存液と共に該シリコーンハイドロゲルコンタクトレンズが前記収容領域内に封入されて高圧蒸気滅菌処理されており、該高圧蒸気滅菌処理により該シリコーンハイドロゲルコンタクトレンズの直径が所期の値に増大されてそのまま密封されていることを特徴とするコンタクトレンズパッケージ。
【請求項５】
前記保存液の液量が０．１５〜４ｍＬである請求項４に記載のコンタクトレンズパッケージ。
【請求項６】
コンタクトレンズパッケージ内に保存液と共に密封したシリコーンハイドロゲルコンタクトレンズを安定化させる方法であって、
前記シリコーンハイドロゲルコンタクトレンズの直径を、リン酸存在下での高圧蒸気滅菌処理による拡径変化を予め見越して設計し、前記保存液をリン酸を含んで構成する一方、該リン酸を含んで構成された該保存液と共に該シリコーンハイドロゲルコンタクトレンズを前記コンタクトレンズパッケージ内に封入して高圧蒸気滅菌処理を行い、該高圧蒸気滅菌処理により該シリコーンハイドロゲルコンタクトレンズの直径を所期の値に増大させることを特徴とするシリコーンハイドロゲルコンタクトレンズを安定化させる方法。
【手続補正２】
【補正対象書類名】明細書
【補正対象項目名】０００９
【補正方法】変更
【補正の内容】
【０００９】
すなわち、コンタクトレンズパッケージの製造方法に関する本発明の第一の態様は、ソフトコンタクトレンズと保存液を収容領域内に密封したコンタクトレンズパッケージの製造方法であって、前記ソフトコンタクトレンズとしてシリコーンハイドロゲルコンタクトレンズを用いると共に、該シリコーンハイドロゲルコンタクトレンズの直径を、リン酸存在下での高圧蒸気滅菌処理による拡径変化を予め見越して設計し、前記保存液をリン酸を含んで構成する一方、該リン酸を含んで構成された該保存液と共に該シリコーンハイドロゲルコンタクトレンズを前記収容領域内に封入して高圧蒸気滅菌処理を行うと共に、該高圧蒸気滅菌処理により該シリコーンハイドロゲルコンタクトレンズの直径を所期の値に増大させることを、特徴とする。
【手続補正３】
【補正対象書類名】明細書
【補正対象項目名】００１７
【補正方法】変更
【補正の内容】
【００１７】
また、コンタクトレンズパッケージに関する本発明の第一の態様は、ソフトコンタクトレンズと保存液を収容領域内に密封したコンタクトレンズパッケージであって、前記ソフトコンタクトレンズとしてシリコーンハイドロゲルコンタクトレンズを用いると共に、該シリコーンハイドロゲルコンタクトレンズの直径が、リン酸存在下での高圧蒸気滅菌処理による拡径変化を予め見越して設計されており、前記保存液がリン酸を含んで構成されている一方、該リン酸を含んで構成された該保存液と共に該シリコーンハイドロゲルコンタクトレンズが前記収容領域内に封入されて高圧蒸気滅菌処理されており、該高圧蒸気滅菌処理により該シリコーンハイドロゲルコンタクトレンズの直径が所期の値に増大されてそのまま密封されていることを、特徴とする。
【手続補正４】
【補正対象書類名】明細書
【補正対象項目名】００２１
【補正方法】変更
【補正の内容】
【００２１】
また、シリコーンハイドロゲル成型品を安定化させる方法に関する本発明の第一の態様は、コンタクトレンズパッケージ内に保存液と共に密封したシリコーンハイドロゲルコンタクトレンズを安定化させる方法であって、前記シリコーンハイドロゲルコンタクトレンズの直径を、リン酸存在下での高圧蒸気滅菌処理による拡径変化を予め見越して設計し、前記保存液をリン酸を含んで構成する一方、該リン酸を含んで構成された該保存液と共に該シリコーンハイドロゲルコンタクトレンズを前記コンタクトレンズパッケージ内に封入して高圧蒸気滅菌処理を行い、該高圧蒸気滅菌処理により該シリコーンハイドロゲルコンタクトレンズの直径を所期の値に増大させることを、特徴とする。
【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
ソフトコンタクトレンズと保存液を収容領域内に密封したコンタクトレンズパッケージの製造方法であって、
前記ソフトコンタクトレンズとしてシリコーンハイドロゲルコンタクトレンズを用いると共に、該シリコーンハイドロゲルコンタクトレンズの直径を、リン酸存在下での高圧蒸気滅菌処理による拡径変化を予め見越して設計し、前記保存液をリン酸を含んで構成する一方、該リン酸を含んで構成された該保存液と共に該シリコーンハイドロゲルコンタクトレンズを前記収容領域内に封入して高圧蒸気滅菌処理を行うと共に、該高圧蒸気滅菌処理により該シリコーンハイドロゲルコンタクトレンズの直径を所期の値に増大させることを特徴とするコンタクトレンズパッケージの製造方法。
【請求項２】
前記保存液において前記リン酸の濃度が０．０１〜１．０重量％である請求項１に記載のコンタクトレンズパッケージの製造方法。
【請求項３】
前記保存液のｐＨが７．２〜８である請求項１又は２に記載のコンタクトレンズパッケージの製造方法。
【請求項４】
コンタクトレンズパッケージ内に保存液と共に密封したシリコーンハイドロゲルコンタクトレンズを安定化させる方法であって、
前記シリコーンハイドロゲルコンタクトレンズの直径を、リン酸存在下での高圧蒸気滅菌処理による拡径変化を予め見越して設計し、前記保存液をリン酸を含んで構成する一方、該リン酸を含んで構成された該保存液と共に該シリコーンハイドロゲルコンタクトレンズを前記コンタクトレンズパッケージ内に封入して高圧蒸気滅菌処理を行い、該高圧蒸気滅菌処理により該シリコーンハイドロゲルコンタクトレンズの直径を所期の値に増大させることを特徴とするシリコーンハイドロゲルコンタクトレンズを安定化させる方法。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【国際調査報告】
2011070612.tif 000014
2011070612.tif 000015
2011070612.tif 000016
2011070612.tif 000017